(57)【要約】【課題】一面に開口部を有する中空構造であり、成形品に要求される剛性を負担させる連続繊維強化のモノコック形状により、薄肉、軽量かつ高剛性で、生産性に優れ、また、複雑形状の中空構造の成形品において、部品の合わせ目がなく、外観のデザイン性が向上し、複雑形状の成形体の高速成形を可能とする。【解決手段】少なくとも連続した繊維強化シートから形成される中空構造を有する繊維強化プラスチック成形品であって、少なくとも連続した強化繊維からなる繊維強化シートから形成され、中空構造を有する繊維強化プラスチック成形品であって、繊維強化プラスチック成形品の一側面には繊維強化シートを折り曲げた折り返し部が設けられ、一側面の端部から延設する他の側面には繊維強化シートを重ね合わせた第１の接合部が設けられ、一側面と対向する側面に開口部を設けた構造である繊維強化プラスチック成形品。【選択図】図１
2015147378.tif 000002
【特許請求の範囲】
【請求項１】
少なくとも連続した強化繊維からなる繊維強化シートから形成され、中空構造を有する繊維強化プラスチック成形品であって、
前記繊維強化プラスチック成形品の一側面は前記繊維強化シートを折り曲げた折り返し部からなり、
前記一側面の端部から延設する他の側面は前記繊維強化シートを重ね合わせた第１の接合部からなり、
前記一側面と対向する側面に開口部が設けられたことを特徴とする繊維強化プラスチック成形品。
【請求項２】
前記繊維強化シートの周縁部の少なくとも一部に複数の切り込みを入れた折り代突起部を設け、
前記開口部の一部に、前記折り代突起部を重ね合わせた第２の接合部を形成してなり、
前記開口部の開口面積を、中空構造を有する前記繊維強化プラスチック成形品の内部における前記開口部と平行な断面の最大面積よりも小さくしてなる請求項１記載の繊維強化プラスチック成形品。
【請求項３】
前記第１の接合部において、少なくとも最表層の強化繊維シート端部を前記一側面の端部から延設する他の側面の外側に突出させた貼合せ部を有するとともに、他の層の強化繊維シート端部が重ね合わせられた請求項１または２記載の繊維強化プラスチック成形品。
【請求項４】
前記開口部の面積ａ（ｍｍ２）と前記繊維強化プラスチック成形品の最大投影面積Ａ（ｍｍ２）とが、２０≦Ａ／ａ≦２００の関係にあり、かつ、
前記開口部の幅ｂ１（ｍｍ）と高さｈ１（ｍｍ）とが、３０≦ｂ１／ｈ１≦２００の関係を満足する請求項１〜３いずれかに記載の繊維強化プラスチック成形品。
【請求項５】
前記繊維強化プラスチック成形品の前記一側面と平行に、該繊維強化プラスチック成形品の高さ方向に切断した中空断面の断面積が２００〜６０００ｍｍ２であり、
前記中空断面の幅ｂ２（ｍｍ）と高さｈ２（ｍｍ）とが、３０≦ｂ２／ｈ２≦２００であり、かつ、
前記繊維強化プラスチック成形品の最大投影面積が４０００ｍｍ２以上２０００００ｍｍ２以下を満足する請求項１〜４いずれかに記載の繊維強化プラスチック成形品。
【請求項６】
前記繊維強化プラスチック成形品を構成する板厚が０．１ｍｍ〜２ｍｍである請求項１〜５いずれかに記載の繊維強化プラスチック成形品。
【請求項７】
前記繊維強化シートの強化繊維が一方向に配置された強化繊維からなる請求項１〜６いずれかに記載の繊維強化プラスチック成形品。
【請求項８】
前記強化繊維が導電繊維からなる請求項１〜７いずれかに記載の繊維強化プラスチック成形品。
【請求項９】
前記強化繊維が炭素繊維からなる請求項１〜８いずれかに記載の繊維強化プラスチック成形品。
【請求項１０】
前記繊維強化シートの繊維重量含有率（Ｗｆ）が５％〜８０％である請求項１〜９いずれかに記載の繊維強化プラスチック成形品。
【請求項１１】
少なくとも以下の工程を経ることを特徴とする繊維強化プラスチック成形品の製造方法。
（Ａ）中子に、熱硬化性樹脂を含浸させた繊維強化シートをプリフォーミングする工程（Ａ１）〜（Ａ５）、
（Ａ１）前記繊維強化シートを所定の形状にカットする工程、
（Ａ２）前記中子の一方の表面に前記繊維強化シートを位置決めする工程、
（Ａ３）前記中子の手前側面に、前記繊維強化シートを折り曲げて巻き付ける工程、
（Ａ４）前記中子の手前側面の端部から延設する他の側面に前記繊維強化シートを重なり合うように積層する工程、
（Ａ５）（Ａ４）工程において、前記繊維強化シートのうち少なくとも最表層の端部を前記手前側面の端部から延設する他の側面の外側に突出させて貼り合わせて第１の接合部を設ける工程、
（Ｂ）前記プリフォーミングされた前記繊維強化シートを、前記中子とともに金型に配置する工程、
（Ｃ）前記金型を閉じて加熱加圧し、前記繊維強化シートに含浸した熱硬化性樹脂を硬化させる工程、
（Ｄ）前記金型内から前記中子とともに硬化した前記繊維強化プラスチック成形品を取り出し、前記繊維強化プラスチック成形品を冷却する工程、及び、
（Ｅ）前記中子を前記繊維強化プラスチック成形品から脱型する工程。
【請求項１２】
前記（Ａ１）工程において、前記繊維強化シートの周縁部の一部に複数の切り込みを入れて折り代突起部を設ける請求項１１記載の繊維強化プラスチック成形品の製造方法。
【請求項１３】
前記繊維強化シートをプリフォーミングする工程（Ａ）において、前記折り代突起部を（Ａ４）（Ａ５）工程に適用し、前記開口部の一部に第２の接合部を形成する請求項１２記載の繊維強化プラスチック成形品の製造方法。
【請求項１４】
中子は３個以上の中子構成部材からなる請求項１１〜１３いずれかに記載の繊維強化プラスチック成形品の製造方法。
【請求項１５】
金型内に配置された前記中子構成部材同士が接する直線状の接触線方向が、繊維強化プラスチック成形品の開口面と交差する方向である請求項１１〜１４いずれかに記載の繊維強化プラスチック成形品の製造方法。
【請求項１６】
前記中子構成部材の少なくとも１つの部材の熱膨張係数が、金型の熱膨張係数よりも大きい請求項１１〜１５いずれかに記載の繊維強化プラスチック成形品の製造方法。
【請求項１７】
前記金型内に設けた位置決め手段と、前記中子に設けた位置合わせ手段とを合致させて、前記金型内に前記中子を配置する請求項１１〜１６いずれかに記載の繊維強化プラスチック成形品の製造方法。
【請求項１８】
前記位置決め手段が位置決めピンであり、前記位置合わせ手段が位置合わせ型孔である請求項１１〜１７いずれかに記載の繊維強化プラスチック成形品の製造方法。
【請求項１９】
前記位置決め手段を、前記開口部の最大幅方向と平行に配置する請求項１１〜１８いずれかに記載の繊維強化プラスチック成形品の製造方法。
【請求項２０】
前記（Ａ３）、（Ａ４）工程において、前記繊維強化シートを折り曲げて形成される屈曲部周辺において、
前記中子構成部材の一部に肉盛り部位を設ける請求項１１〜１９いずれかに記載の繊維強化プラスチック成形品の製造方法。
【発明の詳細な説明】
【技術分野】
【０００１】
本発明は、例えばパソコンやＯＡ機器、携帯電話等の部品や筐体部分として用いられる軽量、高強度・高剛性でかつ薄肉化が要求される用途に適した繊維強化プラスチック成形品及びその製造方法に関する。
【背景技術】
【０００２】
現在、パソコン、ＯＡ機器、ＡＶ機器、携帯電話、電話機、ファクシミリ、家電製品、玩具用品などの電気・電子機器の携帯化が進むにつれ、より小型、軽量化が要求されている。その要求を達成するために、機器を構成する部品、特に筐体には、外部から荷重がかかった場合に筐体が大きく撓んで内部部品と接触、破壊を起こさないようにする必要があるため、高強度・高剛性化を達成しつつ、かつ薄肉化が求められている。
【０００３】
従来、繊維強化プラスチック製の容器やパイプを成形する方法として、フィラメントワインディング法やシートワインディング法がある。例えば、フィラメントワインディング法は、マンドレルを回転させながらそのマンドレルの周りに樹脂を含浸した補強繊維を任意の角度で、一定量を巻き付けて樹脂含浸強化繊維層を形成し、熱硬化させた後、マンドレルを引き抜き、製品を得る方法である。
【０００４】
中空成形体の中でも、例えばゴルフシャフトや圧力容器のように単純な形状で、開口部が比較的小さい中空成形体は、回転するライナーに、樹脂を含浸した強化繊維束を巻き付けた後に硬化させる、強化繊維ワインディング法にて好適に製造できる。この製法は、比較的安価で生産性は高いものの、対象となるマンドレルが回転可能な曲面を有する形状に限られ、角状部位を有するような複雑な非回転形状の部材を形成することは困難である。
【０００５】
角状部位を有するような複雑な形状の部材や、開口部が比較的大きな中空のＦＲＰ（Ｆｉｂｅｒ  Ｒｅｉｎｆｏｒｃｅｄ  Ｐｌａｓｔｉｃｓ）成形品を製造する場合、その成形品を構成する複数部材に分割した部材を複数接合して組み合わせることで複雑形状の中空成形品を製造することが行われている。しかし、接合界面での接合強度に限界があることや接合工程に要する生産工数の増加、リードタイムの増大の要因となり、生産コストの悪化に繋がる。また接合部位において外観不良の箇所が残り、意匠デザイン的に満足の得られない場合がある。
【０００６】
非中空のＦＲＰ成形品や、開口部が比較的大きな中空のＦＲＰ成形品を複数接合して複雑形状の中空成形品を製造することも可能であるが、一般に公知の接着剤を使用すると、接着工程に要する工数とリードタイムがコストの増大と生産性低下に繋がり、何より接着強度が十分に発現できず、高強度・高剛性というＦＲＰの特徴を損なうことになる。また、ボルト、ネジなどの機械接合法では、別途機械加工工程が必要であるだけでなく、デザイン上の制約があり適用が限定されること、何より軽量性というＦＲＰの特徴を損なうことになる。
【０００７】
特許文献１（特開２０１１−１６６１２４号公報）においては、熱可塑性樹脂からなる成形体（Ｉ）と、連続した強化繊維と熱硬化性樹脂を含む成形体（ＩＩ）が接合されてなる電気・電子機器筐体であって、該成形体（Ｉ）が面状構造体であり、該成形体（ＩＩ）の長手方向における任意の箇所における断面の形状が実質的に同一である長尺構造体が記載され、複雑形状を形成することに適した熱可塑性樹脂からなる成形体（Ｉ）と、高剛性で生産性の高い連続した強化繊維と熱硬化性樹脂からなる成形体（ＩＩ）を、必要とされる部分に効果的に配置することで、成形性、生産性、高剛性などの特性を損なうことなく、良好な軽量性、経済性、薄肉性を満たし、かつ必要とされる複雑な形状に対しても対応可能な電気・電子機器筐体が得られる効果が開示されている。
【０００８】
しかし特許文献１の構成では、軽量性、薄肉性で、複雑な形状に対応が可能であるとしても、面状構造体である成形体（Ｉ）と、連続した強化繊維と熱硬化性樹脂を含む長尺構造体である成形体（ＩＩ）とを接合する必要があり、コスト面や生産工程が複雑になる場合がある。
【０００９】
特許文献２（特開２００２−３１４２６２号公報）においては、一面に開口部を有する基体と、該基体の開口部に対向して位置し該基体と一体化せしめられる枠体とを含み、その材料の曲げまたは引張弾性率を一定の関係を満足させる構成により、基体が薄肉、軽量化された場合でも、当該基体と一体化せしめられる枠体に高剛性材料を用いることで、筐体を十分な剛性に維持することができる電子機器筐体が開示されている。
【００１０】
しかし特許文献２の構成では、別構造体である基体と枠体とを接合させる必要があり、その接合強度向上に関しての記載はなく、またその接合部における外観等の意匠性向上に関しても示唆するものはない。
【００１１】
特許文献３（特開２００６−４４２６２号公報）においては、第１の部材は連続した強化繊維群で強化された熱硬化性樹脂を主成分とし、第２の部材との接合部分において熱可塑性樹脂層を有しており、前記熱可塑性樹脂層が前記強化繊維群の一部の強化繊維を包含してなる中空成形体の構成が記載され、ＦＲＰからなる第１の部材と、第２の部材とを強固に一体化することにより、軽量かつ力学特性に優れた中空成形体が得られる効果が開示されている。
【００１２】
しかし特許文献３の構成では、第１の部材と第２の部材との接合構造体であり、その接合部分において新たな材料を使用する必要があり、接合部での外観や、生産効率等に改善の余地がある。
【００１３】
また、中子を用いた一面が開口したＦＲＰ製の中空体についての開示がなされている。例えば、特許文献４（特開２００６−２１８６３４号公報）においては、一面が開口したＦＲＰ製の中空の直方体を成形するに際し、この直方体の外面を形成する炭素鋼からなる主型と、直方体の内面を形成する、主型より熱膨張係数が大きいアルミニュウム又はアルミニュウム合金からなる入子とからなる成形用金型を用いた中空の直方体の成形方法が開示されている。
【００１４】
また、特許文献５（特開２０１３−０１０２０２号公報）においては、成形用前駆体材料を、線膨張率が異なる中子と母型からなる金型を用いて、当該材料を中子に配するようにしてプレスし加熱した後、母型を冷却することにより、軽量性と高い剛性を有した成形体の製造方法が開示されている。
【００１５】
また、特許文献６（特開平０３−２７２８３２号公報）においては、繊維強化熱硬化性樹脂材料を、中子の表面に付与して、樹脂材料層を形成した後、製品の外形形状に略対応した形状のキャビティ内に収容し、該成形型の熱膨張力を加圧力として前記中子表面に形成された樹脂材料層に作用せしめつつ、該樹脂材料層を硬化させ、その後、該成形型より取り出される硬化体から、前記中子を溶融、溶解若しくは崩壊させて除去することにより、目的とする中空体を得る中空体の製造法が開示されている。
【００１６】
しかしこれらの中空体の成形方法では、一面に開口部を有する中空構造を構成する繊維強化プラスチック成形品に、成形品に要求される剛性を負担させる構成とし、薄肉、軽量化でかつ複雑形状の筺体を成形することは困難である。
【先行技術文献】
【特許文献】
【００１７】
【特許文献１】特開２０１１−１６６１２４号公報
【特許文献２】特開２００２−３１４２６２号公報
【特許文献３】特開２００６−４４２６２号公報
【特許文献４】特開２００６−２１８６３４号公報
【特許文献５】特開２０１３−０１０２０２号公報
【特許文献６】特開平０３−２７２８３２号公報
【発明の概要】
【発明が解決しようとする課題】
【００１８】
本発明は、かかる従来技術の問題点に鑑み、一面に開口部を有する中空構造を構成する繊維強化プラスチック成形品に、成形品に要求される剛性を負担させるモノコック形状の中空構造の成形品であって、薄肉、軽量かつ高剛性で、生産性に優れた中空構造の繊維強化プラスチック成形品を提供することを目的とする。また、複雑形状の中空構造の成形品において、部品の合わせ目がなく、外観の意匠性デザイン性が向上し、複雑形状の成形体の高速成形を可能とすることを目的とする。
【課題を解決するための手段】
【００１９】
上記課題を解決するために種々検討を行った結果、本発明者は、以下に示す繊維強化プラスチック成形品およびその製造方法を見いだすに至った。
（１）少なくとも連続した強化繊維からなる繊維強化シートから形成され、中空構造を有する繊維強化プラスチック成形品であって、
前記繊維強化プラスチック成形品の一側面には前記繊維強化シートを折り曲げた折り返し部が設けられ、前記一側面の端部から延設する他の側面には前記繊維強化シートを重ね合わせた第１の接合部が設けられ、前記一側面と対向する側面に開口部を設けたことを特徴とする繊維強化プラスチック成形品。
（２）前記繊維強化シートの周縁部の少なくとも一部に切り込みを入れた複数の折り代突起部を設け、
前記開口部の一部に、前記折り代突起部を重ね合わせた第２の接合部を形成し、
前記開口部の開口面積を、中空構造を有する前記繊維強化プラスチック成形品の内部における前記開口部と平行な断面の最大面積よりも小さくしてなる（１）記載の繊維強化プラスチック成形品。
（３）前記第１の接合部において、少なくとも最表層の繊維強化シート端部を前記一側面の端部から延設する他の側面の外側に突出させた貼合せ部を設けるとともに、他の層の繊維強化シート端部を重ね合わせる（１）または（２）記載の繊維強化プラスチック成形品。
（４）前記開口部の面積ａ（ｍｍ２）と前記繊維強化プラスチック成形品の最大投影面積Ａ（ｍｍ２）とが、２０≦Ａ／ａ≦２００の関係にあり、かつ、
前記開口部の幅ｂ１と高さｈ１とが、３０≦ｂ１／ｈ１≦２００の関係を満足する（１）〜（３）いずれかに記載の繊維強化プラスチック成形品。
（５）前記繊維強化プラスチック成形品の前記一側面と平行に、該繊維強化プラスチック成形品の高さ方向に切断した中空断面の断面積が２００〜６０００ｍｍ２であり、
前記中空断面の幅ｂ２と高さｈ２とが、３０≦ｂ２／ｈ２≦２００であり、かつ、
前記繊維強化プラスチック成形品の最大投影面積が４０００ｍｍ２以上２０００００ｍｍ２以下を満足する（１）〜（４）いずれかに記載の繊維強化プラスチック成形品。
（６）前記繊維強化プラスチック成形品の中空構造を除いた上面又は下面を構成する繊維強化シートの肉厚が０．１ｍｍ〜２ｍｍである（１）〜（５）いずれかに記載の繊維強化プラスチック成形品。
（７）前記繊維強化シートの強化繊維が一方向に配置された強化繊維からなる（１）〜（６）いずれかに記載の繊維強化プラスチック成形品。
（８）前記強化繊維が導電繊維からなる（１）〜（７）いずれかに記載の繊維強化プラスチック成形品。
（９）前記強化繊維が炭素繊維からなる（１）〜（８）いずれかに記載の繊維強化プラスチック成形品。
（１０）前記繊維強化シートの繊維重量含有率（Ｗｆ）が５〜８０重量％である（１）〜（９）いずれかに記載の繊維強化プラスチック成形品
（１１）少なくとも以下の工程を経ることを特徴とする繊維強化プラスチック成形品の製造方法。
（Ａ）中子に、熱硬化性樹脂を含浸させた繊維強化シートをプリフォーミングする工程（Ａ１）〜（Ａ５）、
（Ａ１）前記繊維強化シートを所定の形状にカットする工程、
（Ａ２）前記中子の一方の表面に前記繊維強化シートを位置決めする工程、
（Ａ３）前記中子の手前側面に、前記繊維強化シートを折り曲げて巻き付ける工程、
（Ａ４）前記中子の手前側面の端部から延設する他の側面に前記繊維強化シートを重なり合うように積層する工程、
（Ａ５）（Ａ４）工程において、前記繊維強化シートのうち少なくとも最表層の端部を前記手前側面の端部から延設する他の側面の外側に突出させて貼り合わせて第１の接合部を設ける工程、
（Ｂ）前記プリフォーミングされた前記繊維強化シートを、前記中子とともに金型に配置する工程、
（Ｃ）前記金型を閉じて加熱加圧し、前記繊維強化シートに含浸した熱硬化性樹脂を硬化させる工程、
（Ｄ）前記金型内から前記中子とともに硬化した前記繊維強化プラスチック成形品を取り出し、前記繊維強化プラスチック成形品を冷却する工程、及び、
（Ｅ）前記中子を前記繊維強化プラスチック成形品から脱型する工程。
（１２）前記（Ａ１）工程において、前記繊維強化シートの周縁部の一部に切り込みを入れて複数の折り代突起部を設ける（１１）記載の繊維強化プラスチック成形品の製造方法。
（１３）前記繊維強化シートをプリフォーミングする工程（Ａ）において、前記折り代突起部を（Ａ４）（Ａ５）工程に適用し、前記開口部の一部に第２の接合部を形成する（１２）記載の繊維強化プラスチック成形品の製造方法。
（１４）中子は３個以上の中子構成部材からなる（１１）〜（１３）いずれかに記載の繊維強化プラスチック成形品の製造方法。
（１５）金型内に配置された前記中子構成部材同士が接する直線状の接触線方向が、繊維強化プラスチック成形品の開口面と交差する方向である（１１）〜（１４）いずれかに記載の繊維強化プラスチック成形品の製造方法。
（１６）前記中子構成部材の少なくとも１つの部材の熱膨張係数が、金型の熱膨張係数よりも大きい（１１）〜（１５）いずれかに記載の繊維強化プラスチック成形品の製造方法。
（１７）前記金型内に設けた位置決め手段と、前記中子に設けた位置合わせ手段とを合致させて、前記金型内に前記中子を配置する（１１）〜（１６）いずれかに記載の繊維強化プラスチック成形品の製造方法。
（１８）前記位置決め手段が位置決めピンであり、前記位置合わせ手段が位置合わせ型孔である（１１）〜（１７）いずれかに記載の繊維強化プラスチック成形品の製造方法。
（１９）前記位置決め手段又は位置合わせ手段は、複数個配置し、前記複数個の位置決め手段又は位置合わせ手段は、２次元平面として見たときの中子の一側面の辺と平行な方向に、略直線状に配置する（１１）〜（１８）いずれかに記載の繊維強化プラスチック成形品の製造方法。
（２０）前記（Ａ３）、（Ａ４）工程において、前記繊維強化シートを折り曲げて形成される屈曲部周辺において、
前記中子構成部材の一部に肉盛り部位を設ける（１１）〜（１９）いずれかに記載の繊維強化プラスチック成形品の製造方法。
【発明の効果】
【００２０】
一つの面に開口部を有する中空構造であり、成形品に要求される剛性を負担させる連続繊維強化のモノコック形状により、薄肉、軽量かつ高剛性で、生産性に優れた繊維強化プラスチック成形品を得ることが出来る。また、複雑形状の中空構造の成形品において、部品の合わせ目がなく、外観のデザイン性が向上し、複雑形状の成形体の高速成形を可能とすることができる。
【図面の簡単な説明】
【００２１】
【図１】本発明の一実施形態である箱型構造をした繊維強化プラスチック成形品の概略斜視図である。
【図２Ａ】本発明に係る他の実施形態である繊維強化プラスチック成形品の概略斜視図である。
【図２Ｂ】本発明に係る他の実施形態である繊維強化プラスチック成形品の奥側面から見た背面図である。
【図３Ａ】図２Ａに示した繊維強化プラスチック成形品の賦形前における繊維強化シートの平面展開図である。
【図３Ｂ】図３Ａに示す繊維強化シートの一部に切り込みを入れた折り代突起部の拡大詳細図である。
【図３Ｃ】図３Ａに示す繊維強化シートの一部に切り込みを入れた他の折り代突起部の拡大詳細図である。
【図４Ａ】図２Ａに示す繊維強化プラスチック成形品において、奥側面の開口部と、成形品内部における開口部と平行な断面の面積との関係を示す概略斜視図である。
【図４Ｂ】図２Ａに示す繊維強化プラスチック成形品において、最大投影面積Ａを示す概略上面図である。
【図５Ａ】図４における繊維強化プラスチック成形品の奥側面から見た開口部付近のＤ−Ｄ断面図である。
【図５Ｂ】図４における繊維強化プラスチック成形品の奥側面から見た開口部付近のＤ−Ｄ断面図において、側面が曲面形状を示す概略断面図である。
【図５Ｃ】図４における繊維強化プラスチック成形品の奥側面から見た開口部付近のＤ−Ｄ断面図において、台形形状を示す概略断面図である。
【図５Ｄ】図４における繊維強化プラスチック成形品の奥側面から見た開口部付近のＤ−Ｄ断面図において、側面が段形状を示す概略断面図である。
【図６Ａ】図４における繊維強化プラスチック成形品内部における開口部と平行な断面の最大面積を表すＥ−Ｅ断面図である。
【図６Ｂ】図４における繊維強化プラスチック成形品内部における開口部と平行な断面の最大面積を表すＥ−Ｅ断面図において、側面が曲面形状を示す概略断面図である。
【図６Ｃ】図４における繊維強化プラスチック成形品内部における開口部と平行な断面の最大面積を表すＥ−Ｅ断面図において、台形形状を示す概略断面図である。
【図６Ｄ】図４における繊維強化プラスチック成形品内部における開口部と平行な断面の最大面積を表すＥ−Ｅ断面図において、側面が段形状を示す概略断面図である。
【図７】本発明に係る繊維強化プラスチック成形品の手前面のＢ−Ｂ断面図である。
【図８】本発明に係る繊維強化プラスチック成形品の一側面の端部から延設する他の側面部のＡ−Ａおよび奥側面部のＣ−Ｃ断面図である。
【図９】本発明に係る繊維強化プラスチック成形品の製造工程を示す概略フロー図である。
【図１０】本発明に係る繊維強化プラスチックの製造方法において、熱硬化性樹脂を含浸させ、所定の展開形状にカットされた繊維強化シートを位置決めする工程（Ａ２）を示す概略図である。
【図１１】本発明に係る繊維強化プラスチックの製造方法において、中子の手前側面に繊維強化シートを折り曲げて巻き付ける工程（Ａ３）を示す概略図である。
【図１２】本発明に係る繊維強化プラスチックの製造方法において、中子に巻き付けられた繊維強化シートの一側面の端部から延設する他の側面において繊維強化シートを重なり合うように積層する工程（Ａ４）を示す概略図である。
【図１３】本発明に係る繊維強化プラスチックの製造方法において、中子の手前側面に、繊維強化シートが折り曲げて巻き付けられた状態を示した図１または図２Ａの一側面部におけるＢ−Ｂの断面図である。
【図１４】本発明に係る繊維強化プラスチックの製造方法において、中子の手前側面の端部から延設する他の側面に繊維強化シートを重なり合うように積層し、表層部において繊維強化シート端部で貼り合わされた状態を示した図１または図２Ａの一側面の端部から延設する他の側面部におけるＡ−Ａ断面図断面図である。
【図１５Ａ】図３Ｂで示した一部に切り込みを入れた折り代突起部７ａの平面展開図である。
【図１５Ｂ】図３Ｃで示した一部に切り込みを入れた折り代突起部７ｂの平面展開図である。
【図１５Ｃ】図１５Ａ又は図１５Ｂにおける、開口部を形成する奥側面の一部両端に形成される接合部７のＣ−Ｃ断面図である。
【図１６】本発明に係る繊維強化プラスチックの製造方法に用いる中子の構成を示す平面図である。
【図１７】本発明に係る繊維強化プラスチックの製造方法において、中子に繊維強化シートが巻きつけられた状態を示す斜視図である。
【図１８】本発明に係る繊維強化プラスチックの製造方法において、中子と繊維強化シートとを金型内に配置した状態を示す断面図である。
【図１９】本発明に係る繊維強化プラスチックの製造方法において、中子と金型とを位置合わせする状態を示す概略図である。
【図２０】本発明に係る繊維強化プラスチックの製造方法に用いる中子に略直線状に配置された位置合わせ型孔２９の穴の形態図である。
【図２１】本発明に係る繊維強化プラスチックの製造方法において、金型に配置された中子が熱膨張する方向を示す概略図である。
【図２２】本発明に係る繊維強化プラスチックの製造方法において、熱膨張によって中子の型孔が推移する状態を示す概略図である。
【図２３】本発明に係る繊維強化プラスチックの製造方法に用いる中子の全体平面図である。
【図２４】本発明に係る繊維強化プラスチックの製造方法に用いる、屈曲部形状を有する中子の側面部付近のＦ−Ｆ断面図である。
【図２５】肉盛り部を設けていない中子と金型との間に繊維強化シートを配置して型締めしたときの状態を示す概略断面図である。
【図２６】肉盛り部を設けた中子と、金型との間に繊維強化シートを配置して型締めしたときの状態を示す概略断面図である。
【発明を実施するための形態】
【００２２】
以下、本発明を図面に基づいて説明する。なお、本発明はこの図によって何ら制限されるものではない。
【００２３】
本発明は、少なくとも連続した強化繊維からなる繊維強化シートから形成され、中空構造を有する繊維強化プラスチック成形品であって、繊維強化プラスチック成形品の一側面は繊維強化シートを折り曲げた折り返し部からなり、一側面の端部から延設する他の側面は繊維強化シートを重ね合わせた第１の接合部からなり、一側面と対向する側面に開口部が設けられた構成からなるものである。
【００２４】
本発明における繊維強化プラスチック成形品の一例を図１に示す。繊維強化プラスチック成形品１は、連続した１枚の繊維強化シート６から、箱型で中空構造の繊維強化プラスチック成形品１を形成する。その成形品の一側面３（例えば手前面）は繊維強化シート６を折り曲げて折り返された連続形状であり、部品の継ぎ合わせ目がないので、高強度を発揮することができる。この手前面３の連続形状とは、図７（図２ＡのＢ−Ｂ断面）に示すように、側面部において、別々の繊維又は繊維強化プラスチックを接合してつなぎ合わせる形態ではなく、繊維が繋がった状態でそのまま折り曲げられて側面が構成されていることを意味する。
【００２５】
また、手前面３の端部から延設する他の側面４（第１の接合部）は、繊維強化シート６の端部が重なり合うようにオーバーラップさせて接合した形状であり、これにより、接合強度が高くなるとともに、継ぎ目を外観上に現わすことがないので、意匠性を高めることができる。さらに、手前面３と対向する側面（例えば奥側面）は、開口部５を有する構成である。このように、繊維強化プラスチック成形品１に要求される剛性を負担させる連続繊維強化のモノコック形状とすることで、薄肉、軽量かつ高剛性を保持することが出来る。
【００２６】
本発明の繊維強化プラスチック成形品１における中空体または中空構造とは、中空形状をなす構造体である。中空形状とは、殻形状、鼓形状、筒形状のような、実質的に内部空間を有する形状を意味する。
【００２７】
また、図３Ａに示すような繊維強化シート６の周縁部の少なくとも一部に切り込みを入れた複数の折り代突起部７ａ、７ｂを設け、図２Ｂに示すように、開口部５の一部に、折り代突起部７ａ、７ｂを重ね合わせた第２の接合部７を形成することで、図４に示すように、開口部５の開口面積（Ｄ−Ｄ断面位置の開口面積に相当）が、中空構造を有する繊維強化プラスチック成形品１の内部における開口部５と平行な断面の最大面積（Ｅ−Ｅ断面位置の開口面積に相当）よりも小さくなることが好ましい。このような段差を有する構成とすることで、繊維強化プラスチック成形品１の角部の機械的強度を向上させることができ、別部品を設ける必要がないためコストを削減出来る。また、意匠的にも美観性を高める効果が得られる。
【００２８】
また、繊維強化シート６の周縁部に切り込みを入れた複数の折り代突起部７ａ、７ｂを設けることにより、複雑な３次元形状部における繊維強化シート６の皺の発生に伴う外観不良を抑制することができる。
【００２９】
また、図８に示すように、第１の接合部４または、第２の接合部７において、少なくとも最表層部１７の繊維強化シート６の端部を、一側面の端部から延設する他の側面４の外側に突出させた貼合せ部１８を設けるとともに、他の層の繊維強化シート６の端部を重ね合わせるオーバーラップ部１６を設けることが好ましい。このように繊維強化シート６相互がオーバーラップした構成を設けることで、強い接合強度を生じさせることができる。さらに、最表層部１７の接合形態により強化繊維シート６相互の継ぎ目が外観に現れることがなく、意匠デザイン的に優れたものとできる。貼り合わせ部１８は、最表層の強化繊維シート６のみでも良いし、複数枚の強化繊維シート６の端部を貼り合せる形態でもよい。少なくとも最表層の強化繊維シート６の端部が、オーバーラップすることなく接合した構成を備えることが好ましい。貼り合わせ部１８は、後述する成形型（上型２５、下型２６）に組み入れる際の位置決めの基準を取るための有効な部位となる。成形後に貼り合わせ部１８をトリミングすると、一側面の端部から延設する他の側面４の意匠性を高めることができる。
【００３０】
また、図４Ａに示すＤ−Ｄ断面における開口部５の面積ａ（ｍｍ２）８と、図４Ｂに示す繊維強化プラスチック成形品１の最大投影面積Ａ（ｍｍ２）９とが、２０≦Ａ／ａ≦２００の関係にあり、かつ、開口部の幅ｂ１（ｍｍ）（符号１１）と高さｈ１（ｍｍ）（符号１０）とが、３０≦ｂ１／ｈ１≦２００の関係を満足することが好ましい。ここで、開口部５の幅ｂ１（符号１１）と高さｈ１（符号１０）とは、図５Ａ〜Ｄに例示する開口部形状に対応する長さを測定したものである。
【００３１】
本発明に係る繊維強化プラスチック成形品１は、生産性とコストの観点より電子機器筐体の最終的な形態に類似した形状が好ましい。中空構造を有し、薄肉性をより高める観点から、繊維強化プラスチック成形品１の最大投影面積（Ａ）９を有する面を平面とした場合、いずれかの側面に表れる開口部５の面積ａ（ｍｍ２）８との面積比Ａ／ａが２０以上であることが好ましい。より好ましくは２５以上、さらに好ましくは３０以上である。Ａ／ａが２０未満であると繊維強化プラスチック成形品１の厚みが増大し軽量化に反し重量が重くなり、２００を超えると繊維強化プラスチック成形品１の厚みが小さくなり剛性が損なわれるという不都合が生じる場合がある。
【００３２】
また、開口部５の幅ｂ１（ｍｍ）（符号１１）と高さｈ１（ｍｍ）（符号１０）とで表されるアスペクト比（ｂ１／ｈ１）が、３０以上の大きさの開口部５を有する薄肉状の構造体が好ましい。より好ましくは３５以上、さらに好ましくは４０以上である。これにより、軽薄短小が要求される電子機器用の筺体の要求形態を満たすことが出来る。アスペクト比（ｂ１／ｈ１）が３０未満であると繊維強化プラスチック成形品１の厚みが増大し軽量化に反し重量が重くなり、２００を超えると繊維強化プラスチック成形品１の厚みが小さくなり剛性が損なわれるという不都合が生じる場合がある。
【００３３】
また、図４のＥ−Ｅ断面で得られる、繊維強化プラスチック成形品１の一側面３と平行に、繊維強化プラスチック成形品１の高さ方向に切断した中空断面１４の断面積が２００〜６０００ｍｍ２であり、中空断面１４の幅ｂ２（ｍｍ）（符号１３）と高さｈ２（ｍｍ）（符号１２）とで表されるアスペクト比（ｂ２／ｈ２）が、３０≦ｂ２／ｈ２≦２００であり、かつ、繊維強化プラスチック成形品１の最大投影面積Ａ（ｍｍ２）９が４０００ｍｍ２以上２０００００ｍｍ２以下を満足することが好ましい。
【００３４】
中空断面１４の断面積が６０００ｍｍ２を超えると、繊維強化プラスチック成形品１の厚みおよび／または幅が増大し、軽量化の方向とは反することになり、２００ｍｍ２未満であると繊維強化プラスチック成形品１の厚みが小さくなり剛性が損なわれ、また、電子部品を収納することが困難となる。また、アスペクト比（ｂ２／ｈ２）を定める幅ｂ２（ｍｍ）（符号１３）を大きく、高さｈ２（ｍｍ）（符号１２）を薄くすることにより、得られる繊維強化プラスチック成形品１は薄肉化出来る。幅ｂ２（ｍｍ）（符号１３）を小さく、高さｈ２（ｍｍ）（符号１２）を大きくすると、得られる繊維強化プラスチック成形品１は、軽量化に反し重量が増大する懸念がある。アスペクト比（ｂ２／ｈ２）が３０未満であると繊維強化プラスチック成形品１の厚みが増大し軽量化に反し重量が重くなり、２００を超えると繊維強化プラスチック成形品１の厚みが小さくなり剛性が損なわれるという不都合が生じる場合がある。さらに、繊維強化プラスチック成形品１の最大投影面積Ａ（ｍｍ２）９が４０００ｍｍ２未満であると繊維強化プラスチック成形品１の剛性が上がるため、もはや材質として繊維強化プラスチックを適用する必要がなく、２０００００ｍｍ２を超えると、軽量化に反し重量が増大するという不都合が生じる場合がある。
【００３５】
また、繊維強化プラスチック成形品１を構成する板厚１９、２０が０．１ｍｍ〜２ｍｍであることが好ましい。繊維強化プラスチック成形品１を構成する板厚１９、２０が０．１ｍｍ未満であると、剛性が低下する傾向にあり、２ｍｍを超えると、軽量化に反し、重量が重くなる傾向にある。
【００３６】
また、繊維強化プラスチック成形品１の板厚１９、２０は、以下の観点より好ましい厚みを決定することができる。積層される個々の繊維強化シート６は厚みが薄すぎると、枚数を調整することで繊維強化プラスチック成形品１を構成する板厚１９、２０の調節が可能であるが、積層工程に時間を要することとなる。また、反対に厚みが厚くなると、所望の厚さに対する必要枚数は少なく済むが、積層枚数変更による繊維強化プラスチック成形品１を構成する板厚１９、２０の微調整は困難となる。これを踏まえ、積層時の取り扱い性のバランスから、好ましい厚みを決定することができる。各繊維強化シート６の厚みは０．０２〜０．２ｍｍとすることが好ましい。このような繊維強化シート６を積層し、積層体としたときの厚みとして、積層時の取り回し性と硬化させた時の繊維強化プラスチック成形品１の剛性とのバランスより、０．１〜２ｍｍとすることが好ましい。
【００３７】
ここで、本発明に用いる繊維強化シートについて説明する。
【００３８】
繊維強化シート６は、多数本の連続した強化繊維を一方向に引き揃えた強化繊維束を複数並べ、熱硬化性樹脂を含浸させたプリプレグが好適に用いられる。複数の強化繊維束は、プリプレグの幅方向に配列され、あるいは、プリプレグの厚さ方向に積層されていてもよい。繊維強化シート６の形態としては、特に制限はなく、強化繊維束を織り込んだクロス織物や、繊維がシート内で切れることなく一方向（ＵＤ：Ｕｎｉ  Ｄｉｒｅｃｔｉｏｎａｌ）に連続して配向した一方向基材等を好適に用いることができる。強度・剛性の観点からは、一方向基材を用いることが好ましい。
【００３９】
強化繊維束を構成する強化繊維の本数には特に制限はないものの、３，０００〜２４，０００本の範囲とすることが好ましい。３，０００本未満になると、強化繊維束自身が細くなり、繊維強化シート６に十分な繊維束が配列されず、一方向基材やクロス織物を構成しづらくなる。また、２４，０００本を越えると、逆に強化繊維束が太くなり、均一な厚みの繊維強化シート６を構成しづらくなる。特に好ましくは、６，０００〜１２，０００本の範囲である。
【００４０】
繊維強化シート６に使用される強化繊維としては、例えば、ガラス繊維、炭素繊維、金属繊維、芳香族ポリアミド繊維、ポリアラミド繊維、アルミナ繊維、炭化珪素繊維、ボロン繊維、玄武岩繊維が用いられる。これらは、単独または２種以上併用して用いてもよい。これらの強化繊維は、表面処理が施されているものであってもよい。表面処理としては、金属の被着処理、カップリング剤による処理、サイジング剤による処理、添加剤の付着処理などが好適に用いられる。
【００４１】
また、繊維強化シート６の強化繊維が導電繊維からなることが好ましい。繊維強化シート６の強化繊維に導電性の特性を持たせることにより、電子機器内からの発生や外部から進入する電磁気を遮断する効果が得られる。導電性を発現する強化繊維であれば特に制限はなく、アルミニウム繊維、黄銅繊維、ステンレス繊維などの金属繊維や、ポリアクリロニトリル系、レーヨン系、リグニン系、ピッチ系の炭素繊維（黒鉛繊維を含む）、等が好ましく用いられる。中でも、繊維強化プラスチック成形品１の強度をより向上させることができる炭素繊維を用いることがより好ましい。
【００４２】
本発明の繊維強化プラスチック成形品１に使用される熱硬化性樹脂としては、例えば、不飽和ポリエステル樹脂、ビニルエステル樹脂、エポキシ樹脂、フェノール（レゾール型）樹脂、ユリア・メラミン樹脂、ポリイミド樹脂、これらの共重合体、変性体、および、これらの少なくとも２種類をブレンドした樹脂が用いられる。これらの中でも、力学特性の観点からエポキシ樹脂を用いることが好ましい。耐衝撃性向上のために、熱硬化性樹脂には、エラストマーもしくはゴム成分が添加されていてもよい。
【００４３】
また、繊維強化シート６の剛性を十分に発揮させるため、繊維強化シート６の繊維重量含有率（Ｗｆ）を適切な範囲とすることが好ましい。繊維重量含有率（Ｗｆ）の計算は、Ｆｗ：繊維重量、Ｒｗ：樹脂重量を用いて次式により決定される。
Ｗｆ＝Ｆｗ／（Ｆｗ＋Ｒｗ）×１００（％）
【００４４】
繊維重量含有率（Ｗｆ）は、５〜８０重量％の範囲が好ましく、より好ましくは１０〜７５重量％、更に好ましくは１５〜７０重量％である。一般的に繊維重量含有率（Ｗｆ）が５重量％未満では、成形品の力学特性の向上効果が少なく、８０重量％を超えると樹脂が均一に含浸されない場合や成形時に成形品表面が完全に樹脂で覆われず繊維が露出して品位が低下する場合がある。
【００４５】
また、本発明は、少なくとも以下の工程を経ることを特徴とする繊維強化プラスチック成形品１の製造方法である。
（Ａ）中子２１に、熱硬化性樹脂を含浸させた繊維強化シート６をプリフォーミングする工程（Ａ１）〜（Ａ５）、
（Ａ１）前記繊維強化シート６を所定の形状にカットする工程、
（Ａ２）前記中子２１の一方の表面に前記繊維強化シート６を位置決めする工程、
（Ａ３）前記中子２１の手前側面３に、前記繊維強化シート６を折り曲げて巻き付ける工程、
（Ａ４）前記中子２１の手前側面の端部から延設する他の側面４に前記繊維強化シート６を重なり合うように積層する工程、
（Ａ５）（Ａ４）工程において、前記繊維強化シート６のうち少なくとも最表層の端部を前記手前側面の端部から延設する他の側面４の外側に突出させて貼り合わせ第１の接合部１８を設ける工程、
（Ｂ）前記プリフォーミングされた前記繊維強化シート６を、前記中子２１とともに金型２９に配置する工程、
（Ｃ）前記金型２９を閉じて加熱加圧し、前記繊維強化シート６に含浸した熱硬化性樹脂を硬化させる工程、
（Ｄ）前記金型２９内から前記中子２１とともに硬化した前記繊維強化プラスチック成形品１を取り出し、前記繊維強化プラスチック成形品１を冷却する工程、及び、
（Ｅ）前記中子２１を前記繊維強化プラスチック成形品１から脱型する工程。
【００４６】
以下、各工程について説明する。
【００４７】
最初は、中子２１に、繊維強化シート６を巻き付けるプリフォーミングの工程（Ａ）について説明する。
【００４８】
まず、工程（Ａ１）において、熱硬化性樹脂を含浸させ強化繊維束を一方向に配列させた繊維強化シート６を一定形状寸法にカットする。図３Ａに示すように、繊維強化シート６の形状が複雑である場合は、自動裁断機またはトムソン刃を用いた打ち抜きによりカットすることが好ましい。また、カットする繊維強化シート６は強化繊維シート６が複数枚重なった積層体であっても良い。積層体を一度にカットすることで、一枚一枚プリフォーミングするよりも繊維強化シート６同士の端部の位置精度が向上し、プリフォーミング回数が減りプリフォーミング時間が短縮できる。
【００４９】
工程（Ａ２）において、図１０に示すように、図中、点線で示す矢印の先端部の繊維強化シート６の上半身部の角部に、中子２１の角部を整合させて重ね、中子２１の一面に繊維強化シート６を位置決めする。
【００５０】
このとき、成形後に中子２１から繊維強化プラスチック成形品１の脱型を簡潔に行うためには、中子２１の表面に離型剤を予め塗布しておくことが好ましい。
【００５１】
工程（Ａ３）において、図１１に示すように、繊維強化シート６の中心付近で、中子２１を挟み込むように、熱硬化性樹脂を含浸させたプリプレグである繊維強化シート６を折り畳むような形で重ね合わせてプリフォームを形成する。図１３に示すように、繊維強化シート６は一側面部３において折り曲げられていると、強化繊維が連続して配置されているため、強度や剛性を低下させることがない。特に、繊維強化プラスチック成形品１の一側面３と平行または直交方向となるように繊維強化シート６を配置することが好ましい。
【００５２】
工程（Ａ４）において、図１２に示すように、一側面の端部から延設する他の側面４において、上下両側の繊維強化シート６の端部同士がそれぞれお互い重なり合うようにオーバーラップさせる。なお、繊維強化シート６が複数ある場合、（Ａ２）〜（Ａ４）工程は、複数の繊維強化シート６を一度にまとめて行ってもよく、１枚またはす数枚程度ずつ分けて行ってもよい。また、オーバーラップさせる方法としては、図１３に示すように強化繊維シート６を２枚ずつ重ね合わせる方法が例示されるが、この枚数に限定されるものではなく、前述した（Ａ２）〜（Ａ４）工程を行う枚数にあわせてオーバーラップさせる等、適宜選択することができる。
【００５３】
工程（Ａ５）において、繊維強化シート６のうち少なくとも表層部１７に位置する端部はオーバーラップさせることなく、繊維強化シート６端部の先端部を外側に突き出すように引き出して背面部同士を貼り合わせることが好ましい。図１４に示すように最表層の背面部同士のみを貼り合わせてもよく、複数貼り合わせてもよい。その状態で熱硬化させることにより、内部では繊維強化シート６相互がオーバーラップした構成を備えることで強い接合強度を発揮するとともに、表層部１７の接合形態により継ぎ目が外観に現れることがなく、意匠的に優れたものとすることができる。
【００５４】
また、本発明において、繊維強化シート６の周縁部の一部に切り込みを入れて複数の折り代突起部７ａ及び７ｂを設けた繊維強化シート６を用いること好ましい。繊維強化シート６の周縁部に切り込みを入れた複数の折り代突起部７ａ、７ｂを設けることにより、プリフォーミング時の賦形性が向上し、複雑な３次元形状を形成する場合であっても繊維強化シート６の皺の発生を抑制することができる。折り代突起部７ａ、７ｂは、上述した（Ａ４）（Ａ５）工程を適用することができ、表層部１７の先端部を外側に突き出した第２の接合部７を設ける構成とすることが好ましい。
【００５５】
この第２の接合部７を設けた構成により、成形体角部に隣接する４面に繊維強化シート６を配置することができ、成形体角部の機械的強度を向上させることがでる。また、別部品を設ける必要がないためコストを削減出来き、また、意匠的にも美観性を高める効果が得られる。
【００５６】
工程（Ｂ）において、プリフォーミングされた繊維強化シート６を、中子２１とともに金型２９内の所定の位置に配置する。このとき、成形後に金型２９から中子２１とともに硬化した繊維強化プラスチック成形品１の取り出しを簡潔に行うために、金型２９の表面に離型剤を予め塗布しておくか、離型フィルムをプリフォーミングされた繊維強化シート６を覆い囲むように配置することが好ましい。
【００５７】
工程（Ｃ）において、金型２９を閉じて加熱加圧し、繊維強化シート６に含浸した熱硬化性樹脂を硬化させる。加熱加圧の方法として、オートクレーブ成形またはホットプレス成形といった加熱加圧成形法を用いることが好ましい。高速成形に対応させるためには、ホットプレス成形がより好ましい。また、これら成形法を用いた場合、機械加工等では形成が困難な薄肉形状や複雑な３次元曲面も、所望の形状のキャビティを備えた成形金型を用いることで、比較的容易に低コストで製造できる。さらに、これら成形法では、均一に圧力を付加できるため、良外観の繊維強化プラスチック成形品１を成形しやすいだけでなく、成形後の繊維強化プラスチック成形品１の重量のバラツキを低減させる上でも効果的であり、特に薄肉の繊維強化プラスチック成形品１の成形に効果的である。オートクレーブ成形法を用いる場合は、工程（Ｂ）後、オートクレーブを用いて所望の温度まで加熱、圧力を負荷し、加熱加圧の時間を設けることにより繊維強化シート６の熱硬化性樹脂を硬化させることができる。また、ホットプレス成形法を用いる場合は、工程（Ｂ）後、所望の温度、圧力で型締めを行い、所望の時間を掛けることにより繊維強化シート６の熱硬化性樹脂を硬化させることができる。
【００５８】
工程（Ｄ）において、金型２９内から中子２１とともに、マトリックス樹脂を硬化させた繊維強化プラスチック成形品１を取り出し、繊維強化プラスチック成形品１を冷却する。繊維強化プラスチック成形品１の冷却は、中子２１とともに行うが、通常は中子２１の熱膨張係数が繊維強化プラスチック成形品１よりも大きいため、収縮の差が大きくなることで繊維強化プラスチック成形品１が中子２１に圧縮方向に引っ張られることで、本来の形状が付与できない恐れがある。そこで、冷却過程では、繊維強化プラスチック成形品１の変形を防止するために、中子２１とともにマトリックス樹脂を硬化させた繊維強化プラスチック成形品１の上下表面の形状に沿ったツール板（図示せず）を配置しておくことが好ましい。
【００５９】
工程（Ｅ）において、中子２１を繊維強化プラスチック成形品１から脱型する。脱型する際、繊維強化プラスチック成形品１の変形を防止するためには、工程（Ｄ）において、マトリックス樹脂を硬化させた繊維強化プラスチック成形品１の熱変形温度以下まで冷却してから行うことが好ましい。
【００６０】
ここで、本発明に用いる中子２１について、さらに説明する。
【００６１】
本発明の中空構造を有する繊維強化プラスチック成形品１は、薄型で多角形状の中空構造の成形品であり、例えば直方体形状の場合には、一側面に開口部５を有し、他の側面は接合等により閉じられた構造体である。その開口部面積８は、一側面３と平行に、繊維強化プラスチック成形品１の高さ方向に切断した中空断面１４の断面積よりも小さい構成とすることが好適に行われている。例えば電子機器の筐体として用いる場合、開口部５の両端にヒンジ部等の他部材との接続部を設けられるため、電子機器全体としての厚みを抑えることができるためである。
【００６２】
このような開口部５を有する繊維強化プラスチック成形品１を精度良く成形するにあたり、後述する中子２１を用いて成形を行うことができる。中子２１に繊維強化シート６を巻き付けて賦形されたプリフォームをプレス成形することにより、従来のように２物品以上を組みつけて一体形状とする方法を取ることなく、中空構造を有する繊維強化プラスチック成形品１を効率よく形成することが出来る。この中子２１の形態は中空断面１４が非回転形状を有し、より複雑形状であることが、多様な用途に適用できる点で好ましい。非回転形状とは、回転軸を有しない立体形状であり、左右対称、上下対称のものも含まれる。
【００６３】
このような中子２１の形態としては、図１６に示すように、中子２１は３個以上の中子構成部材２１ａ、２１ｂ及び２１ｃからなることが好ましい。中子２１が３つ以上の中子構成部材２１ａ、２１ｂ及び２１ｃに分割されてなることにより、熱硬化性樹脂を熱硬化させた繊維強化プラスチック成形品１の開口部５から容易に中子を取り出すことができる。分割された中子構成部材２１ａ、２１ｂ及び２１ｃのうち少なくとも１つの大きさは、開口部５から取り出せる大きさであることが好ましい。
【００６４】
また、図１７に示すように、金型２９内に配置された前記中子構成部材２１ａ、２１ｂ及び２１ｃ同士の接触面が形成する直線状の接触線方向２４が、繊維強化プラスチック成形品１の開口面５と交差する方向とすることが好ましい。
【００６５】
これにより、中子２１を繊維強化プラスチック成形品１から脱型する工程（Ｅ）において、まず中央に位置する中子構成部材２１ｂを取り出し、その後に両側に配置している中子構成部材２１ａと２１ｃを取り出すことができ、開口部５の面積が、一側面３と平行に、繊維強化プラスチック成形品１の高さ方向に切断した中空断面１４の断面積よりも小さい構造の中空構造の繊維強化プラスチック成形品１を容易に生成することが出来る。
【００６６】
また、中子構成部材２１ａ、２１ｂ及び２１ｃの少なくとも１つの部材の熱膨張係数は、金型２９の熱膨張係数よりも大きい構成が好ましい。
【００６７】
中空構造を有する繊維強化プラスチック成形品１に角部形状の箇所がある場合、上型２５と下型２６で型締めする際、金型２９のエッジ部が繊維強化シート６にあたる際に中子側面部の繊維強化シート６が引っ張られて繊維目が裂け、角部に穴不良が生じる場合がある。そこで、中子２１に用いる部材の熱膨張係数が、上型２５および／または下型２６に使用する金型２９の熱膨張係数よりも大きい材料を用いることで、図１８に示すように、型締めの際は、中子２１の側面部と金型２９側面部のクリアランスが大きくなり、繊維強化シート６の突っ張りが低減でき、繊維強化シート６の繊維目が裂け、角部に穴不良の発生を抑制することができる。また、成形時の熱により中子２１が熱膨張方向２７に熱膨張差２８の長さの分だけ膨張して、繊維強化シート６を金型２９に押し付けることにより内圧成形が可能になり、寸法精度が上がるとともに、繊維流れの抑制に対して効果が得られる。中子２１には熱膨張係数の大きいアルミニウム材質が好ましく、金型２９にはアルミニウムよりも熱膨張係数が小さい鋼材が好ましい。特に寸法精度が厳しく要求される箇所において有効である。
【００６８】
また、図１９に示すように、金型２９内に設けた位置決め手段と、中子２１に設けた位置合わせ手段とを合致させて、金型２９内に中子２１を配置する構成が好ましい。
【００６９】
金型２９内にプリフォームされた繊維強化シート６を配置する際の位置決めは重要である。位置決め精度が悪いと、生成される繊維強化プラスチック成形品１の形態にひずみや傷等が生じる場合がある。特に中子２１を熱膨張させて内圧成形する場合、その位置決めは重要である。金型２９内の位置決め手段と中子２１側の位置合わせ手段とを合致させることで、容易に位置合わせすることができる。
【００７０】
また、金型２９内の位置決め手段が位置決めピン３１であり、中子２１の位置合わせ手段が位置合わせ型孔３０ａ、３０ｂとすると、スムーズな位置合わせができるため好ましい形態である。特に、位置決め手段又は位置合わせ手段は、開口部５の最大幅方向と平行な方向に、略直線状に配置することが好ましい。
【００７１】
またさらに、位置決めピン３１や位置合わせ型孔３０ａ、３０ｂは複数個（奇数個が好ましい）配置し、開口部５の最大幅方向と平行な方向に略直線状に並ぶように配置すると、中子２１の熱膨張により内圧がかかった状態であっても、熱膨張方向２７を正確に方向付けすることができ、寸法精度を高めることが出来る。
【００７２】
このような配置としては、図２２に示すように、中子２１に型孔３０ａ、３０ｂを奇数個配置する場合、中央に位置する型孔３０ａの形状は、位置決めピン３１と合致し、ずれが生じることのない大きさの丸穴であることが好ましい。その他の型孔３０ｂは、熱膨張による熱膨張差２８を考慮し、長孔の形状が好ましい。その型孔３０ｂの長径の方向は開口部５の最大幅方向であり、短径は中央に位置する型孔３０ａの直径と略同じ大きさであることが好ましい。このような形状とすることにより、図２１に示すように、熱膨張方向２７は型孔３０ａを中心に放射状に広がるが、型孔３０ａ、３０ｂが配列した方向以外への熱膨張が拘束されるため、中子２１と金型２９の中心軸同士がずれることを防ぐことができ、高い寸法精度で繊維強化プラスチック成形品１を得ることが出来る。
【００７３】
また、図２４に示すように、工程（Ａ３）及び工程（Ａ４）において、前記繊維強化シート６を折り曲げて形成される屈曲部周辺において、前記中子構成部材２１ａ、２１ｂ及び２１ｃの少なくとも一部に肉盛り部３３を設けることが好ましい。
【００７４】
これは、図２５に示すように、繊維強化シート６を、屈曲部を有する形状に賦形して、金型２９と中子２１間で圧縮する際、繊維強化シート６は、型締めの加圧により繊維が引かれる張力方向３５に力が働き、屈曲部において繊維強化シート６は中子２１側に押し込まれて偏りが生じやすくなる。そのような状態ではマトリクス樹脂が外側の空隙３４に溜まりやすく、偏在した樹脂リッチとなる部位が生じるおそれがある。そこで、図２６に示すように、中子２１の屈曲部付近に、金型２９内に配置された中子２１と金型２９間の一部の空隙３４距離を狭めるために、肉盛り部３３を形成させておくことにより、繊維強化シート６を強制的に外側に沿わすことができ、樹脂リッチとなる偏在部を解消させることができる。
【００７５】
肉盛り部３３の最大肉盛高さは、繊維強化プラスチック成形品１を構成する板厚１９、２０の１０〜４０％とすることが好ましい。１０％よりも小さいと、樹脂偏在解消の効果が出にくく、４０％よりも大きいと、内層での繊維切れが発生する場合がある。
【実施例】
【００７６】
次に、本発明を実施例によって説明するが、本発明はこれらの実施例に限定されるものではない。
【００７７】
（実施例１）
繊維強化シート６として、炭素繊維一方向プリプレグ（ＵＤ  ＰＰ）Ｐ３０５２Ｓ−１５（東レ（株）製  炭素繊維Ｔ７００Ｓ使い  マトリックス樹脂：エポキシ樹脂  炭素繊維含有率６７％  厚さ  ０．１４３ｍｍ）から、所定の大きさ有する形状の繊維強化シート６を４枚切り出した。切り出した繊維強化シート６短手の方向を０°として、積層角度最表層上面から順に０°／９０°／９０°／０°となるように、４枚の繊維強化シート６を順次積層した。
【００７８】
次に、箱型の直方体状の形に形成されたアルミニウム材質の中子２１を準備した。図１０に示すように、繊維強化シート６の上半身部の角部に、中子２１の角部を整合させて重ね、中子２１の一面に繊維強化シート６を位置決めした。中子２１に設けている型孔３０ａ、３０ｂは省略している。次に、図１１に示すように、繊維強化シート６を手前側面部３付近で折り曲げ、繊維強化シート６の下半身部を中子２１に重なるように巻き付けた。
【００７９】
また、図１２に示すように、繊維強化シート６を一側面の端部から延設する他の側面４付近で上側と下側双方を折り曲げ、重ね合わせて積層した。図１４に示すように、中子２１の手前側面の端部から延設する他の側面４に繊維強化シート６の下側からの繊維シートを中子２１に沿うように、４枚のシートのうちまず２枚を巻き付けた。次に、繊維強化シート６を上側から２枚を、中子２０に沿うように、下側からの繊維強化シート６の上に重なるように巻き付け、繊維シートが４層重なったオーバーラップ部１６が形成された。
【００８０】
そして、表層部１７において、上側２枚の繊維シート６と下側２枚の繊維シート６を重ね合わせることなく端部で貼り合わせた。このとき、繊維の先端部を突き出すように引き出して背面部同士を貼り合わせた。
【００８１】
このとき、中子２１は、図１６に示すように３つに分割したものを使用した。中子構成部材２１ａ、２１ｂ及び２１ｃ同士の接触方向２４は繊維強化プラスチック成形品１の開口面５と交差する方向に揃えて、繊維強化シート６を巻き付けた。
【００８２】
また、中子２１には位置合わせ手段として、中央部に先端部から２３０ｍｍの箇所に直径８ｍｍの型孔３０ａを設けた。その型孔３０ａから、図１９に示すように直線状に左右２箇所に中央から４５ｍｍ、かつ９０ｍｍの間隔をあけて型孔３０ｂを設けた。型孔３０ｂの長径は８．６ｍｍ、短径は８ｍｍである。またプレスする金型２９には位置決め手段として高さ１０ｍｍの位置決めの基準ピン３１を設けた。配置間隔は中子２１に設けた穴３０と同じにした。
【００８３】
また、図１８に示すように、型締め前の上型２５と下型２６とが距離が開いている状態で、中子２１とプリフォーミングされた繊維強化シート６を配置した。中子２１は、ＣＴＥが２３．４（１０−６／Ｋ）のアルミニウム材質であり、金型２５、２６には、熱膨張係数（ＣＴＥ）が１２．６（１０−６／Ｋ）の大同特殊鋼株式会社製のブリハードン鋼ＮＡＫ材を使用した。加熱前の中子２１と、金型２５、２６との間隔は１．０２ｍｍとし、加熱後の熱膨張差２８は０．４７ｍｍであった。中子２１が加熱により熱膨張し、内圧成形状態に保持でき、寸法精度が良好であり、型締め時に繊維強化シート６の角部に穴が生じる不良や、繊維流れがなく実使用上問題ないレベルであった。
【００８４】
しかし、中子２１として、ＣＴＥが２６０（１０−６／Ｋ）のシリコンゴムを用いると加工性が良好であるが、寸法精度が悪く、実使用上問題があった。
【００８５】
さらに、中子２１には、図２４に示すように、屈曲形状部位に肉盛り部３３を設けた。その肉盛り部３３の高さは、０．０７ｍｍとした。繊維シートを強制的に外側に沿わすことができ、樹脂リッチとなる偏在部の発生はほとんどなく、また繊維切れが発生することもなかった。
【００８６】
プレス条件としては、プレス成形機に、中子２１とプリフォーミングされた繊維強化シート６を配置し、３ＭＰａの面圧をかけながら、１６０℃で３０分間加熱して熱硬化性樹脂を硬化させた。硬化終了後、室温で冷却し、冷却された繊維強化プラスチック成形品１から中子２１を取り出して、突き出された繊維の箇所をトリミングした。
【００８７】
薄肉で多角形状の中空構造の箱型形状で、その３側面は連続繊維形状または接合され、他の一側面は開口部５を有した図１Ａに示す繊維強化プラスチック成形品１が得られた。
【００８８】
（実施例２）
繊維強化シート６として、図３Ａに示した平面展開図の賦形前の繊維強化シート６を用いた。実施例１と同様の手順にて繊維強化シート６をプリフォーミングした。
【００８９】
このとき、実施例１以外の手順として、図２Ｂに示したように、開口部５を形成する奥側面の一部両端に接合部７を形成した。繊維強化シート６には、図１５Ａ及び図１５Ｂに示すように、奥側面の両端の接合部７を形成するため、一部に切り込みを入れた折り代突起部７ａ、７ｂを設けた。この折り代突起部７ｂ部の繊維強化シート２枚が中子２１の形状に沿って、下側から折り曲げられて巻きつけられ、次に、図１５Ａに示す折り代突起部７ａ部の繊維シート２枚が中子２１の形状に沿って、上側から折り曲げられて、中子２１に巻きついた折り代突起部７ｂ部の繊維シート２枚の上から、重なり合うように巻きつけ、図１５Ｃに示すような複数の繊維強化シート６が重なり合ってオーバーラップした奥側面の両端の接合部７が形成された。得られた繊維強化プラスチック成形品１の開口部５の開口部面積ａ８は、中空構造を有する繊維強化プラスチック成形品１の一側面３と平行に、繊維強化プラスチック成形品１の高さ方向に切断した中空断面１４の断面積よりも小さい構造となった。（表１）に成形品の各数値を示す。
【００９０】
【表１】
2015147378.tif 000003
【産業上の利用可能性】
【００９１】
本発明の繊維強化プラスチック成形品の用途としては、軽量で力学特性が要求される分野における製品がある。例えば、ノートパソコン、携帯電話、デジタルスチルカメラ、ＰＤＡ、ポータブルＭＤ、プラズマディスプレーなどの電気または電子機器の部品、部材および筐体、電話、ファクシミリ、ＶＴＲ、コピー機、テレビ、アイロン、ヘアードライヤー、炊飯器、電子レンジ、音響機器、掃除機、トイレタリー用品、レーザーディスク（登録商標）、コンパクトディスク、照明、冷蔵庫、エアコン、タイプライター、ワードプロセッサーなどに代表される家庭または事務製品部品、部材および筐体、パチンコ、スロットマシン、ゲーム機などの遊技または娯楽製品部品、部材および筐体、顕微鏡、双眼鏡、カメラ、時計などの光学機器、精密機械関連部品、部材および筐体、Ｘ線カセッテなどの医療用途などが挙げられ、軽量と高剛性の要求が強く、好適に使用される。
【符号の説明】
【００９２】
１  繊維強化プラスチック成形品
３  一側面（手前面）
３ａ  強化繊維シートの折り目線
４  一側面の端部から延設する他の側面＜第１の接合部＞
５  開口部（奥側面）
５ａ、５ｂ  強化繊維シートの奥側面辺部
６  繊維強化シート
７  奥側面の接合部＜第２の接合部＞
７ａ、７ｂ  切り込みを入れた折り代突起部
８  開口部面積ａ
９  最大投影面積Ａ
１０  開口部の高さｈ１
１１  開口部の幅ｂ１
１２  中空断面の高さｈ２
１３  中空断面の幅ｂ２
１４  中空断面
１５  中空部
１６  オーバーラップ部
１７  最表層部
１８  貼り合わせ部
１９  上面の板厚
２０  下面の板厚
２１  中子
２２  Ｙ軸方向
２３  Ｘ軸方向
２４  中子同士の接触面が形成する直線状の接触線方向
２５  上型
２６  下型
２７  熱膨張方向
２８  膨張差
２９  金型
３０ａ、３０ｂ  型孔
３１  ピン
３３  肉盛り部
３４  空隙
３５  繊維が引かれる張力方向
【図１】
2015147378.tif 000004
【図２Ａ】
2015147378.tif 000005
【図２Ｂ】
2015147378.tif 000006
【図３Ａ】
2015147378.tif 000007
【図３Ｂ】
2015147378.tif 000008
【図３Ｃ】
2015147378.tif 000009
【図４Ａ】
2015147378.tif 000010
【図４Ｂ】
2015147378.tif 000011
【図５Ａ】
2015147378.tif 000012
【図５Ｂ】
2015147378.tif 000013
【図５Ｃ】
2015147378.tif 000014
【図５Ｄ】
2015147378.tif 000015
【図６Ａ】
2015147378.tif 000016
【図６Ｂ】
2015147378.tif 000017
【図６Ｃ】
2015147378.tif 000018
【図６Ｄ】
2015147378.tif 000019
【図７】
2015147378.tif 000020
【図８】
2015147378.tif 000021
【図９】
2015147378.tif 000022
【図１０】
2015147378.tif 000023
【図１１】
2015147378.tif 000024
【図１２】
2015147378.tif 000025
【図１３】
2015147378.tif 000026
【図１４】
2015147378.tif 000027
【図１５Ａ】
2015147378.tif 000028
【図１５Ｂ】
2015147378.tif 000029
【図１５Ｃ】
2015147378.tif 000030
【図１６】
2015147378.tif 000031
【図１７】
2015147378.tif 000032
【図１８】
2015147378.tif 000033
【図１９】
2015147378.tif 000034
【図２０】
2015147378.tif 000035
【図２１】
2015147378.tif 000036
【図２２】
2015147378.tif 000037
【図２３】
2015147378.tif 000038
【図２４】
2015147378.tif 000039
【図２５】
2015147378.tif 000040
【図２６】
2015147378.tif 000041